(57)【特許請求の範囲】
【請求項１】
１９００℃より融点が高い高融点金属から形成された高融点金属マトリクス中にＮｂ（Ａｌ）過飽和固溶体の細線が多数本配置された多芯構造体の複数本を束ねて金属管内に配置した後、高融点マトリックスが破壊しない程度に伸線加工を行い、高融点金属マトリクス中に配置された各セルの内部にも高融点金属マトリクスが形成された重複マトリクス構造を形成させる第一工程後、熱処理して、Ｎｂ（Ａｌ）過飽和固溶体をＮｂ３Ａｌ超伝導体に変態させることを特徴とするＮｂ３Ａｌ超伝導線材の製造方法。
【請求項２】
１９００℃より融点が高い高融点金属から形成された高融点金属マトリクス中にＮｂ（Ａｌ）過飽和固溶体の細線が多数本配置された多芯構造体の複数本を束ねて金属管内に配置した後、高融点マトリックスが破壊しない程度に伸線加工を行い、高融点金属マトリクス中に配置された各セルの内部にも高融点金属マトリクスが形成された重複マトリクス構造を形成させる第一工程と、
重複マトリクス構造を有する線材の複数本を束ねて金属管内に配置した後、伸線加工する第二工程と
を一回以上繰り返した後、熱処理して、Ｎｂ（Ａｌ）過飽和固溶体をＮｂ３Ａｌ超伝導体に変態させることを特徴とするＮｂ３Ａｌ超伝導線材の製造方法。
【請求項３】
請求項１又は２に記載のＮｂ３Ａｌ超伝導線材の製造方法において、伸線加工の減面加工率を５０％以上とすることを特徴とするＮｂ３Ａｌ超伝導線材の製造方法。
【請求項４】
請求項１ないし３いずれか一項に記載のＮｂ３Ａｌ超伝導線材の製造方法において、熱処理温度を６００℃〜１０００℃とすることを特徴とするＮｂ３Ａｌ超伝導線材の製造方法。
【請求項５】
請求項１ないし４いずれか一項に記載のＮｂ３Ａｌ超伝導線材の製造方法において、高融点金属が、Ｎｂ、Ｔａまたはその合金であることを特徴とするＮｂ３Ａｌ超伝導線材の製造方法。
【請求項６】
請求項１ないし５いずれか一項に記載のＮｂ３Ａｌ超伝導線材の製造方法において、金属管の内、最終伸線工程で用いる金属管が常温で導電性を有する良導電性金属から形成されていることを特徴とするＮｂ３Ａｌ超伝導線材の製造方法。
【請求項７】
請求項１ないし６いずれか一項に記載のＮｂ３Ａｌ超伝導線材の製造方法において、高融点金属マトリクスの内外皮をなす部分がＴａまたはその合金であることを特徴とするＮｂ３Ａｌ超伝導線材の製造方法。
【請求項８】
請求項６に記載のＮｂ３Ａｌ超伝導線材の製造方法において、良導電性金属がＣｕ、Ａｇまたはその合金であることを特徴とするＮｂ３Ａｌ超伝導線材の製造方法。
【請求項９】
請求項１ないし８のいずれか一項に記載のＮｂ３Ａｌ超伝導線材の製造方法において、伸線加工をダイス引きにより行うことを特徴とするＮｂ３Ａｌ超伝導線材の製造方法。
【発明の詳細な説明】
【技術分野】
【０００１】
本発明は、Ｎｂ３Ａｌ超伝導線材の製造方法に関する。さらに詳しくは、本発明は、Ｎｂ３Ａｌ細線の構造を工夫し、実用化に向けて特性が改善されたＮｂ３Ａｌ超伝導線材を製造する製造方法に関する。
【背景技術】
【０００２】
現在、実用化が見込まれている高磁場特性に優れたＮｂ３Ａｌ超伝導線材は、急熱急冷・変態法と呼ばれる方法によって製造されている（特許文献１、２）。急熱急冷・変態法の概略は以下の通りである。
【０００３】
（１）数十〜数百μｍ程度の厚さのＮｂシートとＡｌシートとをジェリーロール状に巻いた後、押出加工し、必要に応じて伸線加工して、一次線材を作製する。
【０００４】
（２）一次線材を複数本束ね、ＮｂまたはＴａ管に組み込んだ後、押出加工、伸線加工を順に施し、二次複合多芯線材を作製する。
【０００５】
（３）二次複合多芯線材を１９００℃以上の温度に加熱した後、直ちに急冷却し、ジェリーロール状に拡散対を構成していたＮｂとＡｌとを反応させてＮｂ（Ａｌ）過飽和固溶体とし、多数のＮｂ（Ａｌ）過飽和固溶体細線を内部に有する複合多芯過飽和固溶体線材を作製する。
【０００６】
（４）複合多芯過飽和固溶体線材に追加熱処理を施し、Ｎｂ（Ａｌ）過飽和固溶体細線をＮｂ３Ａｌ超伝導体細線ヘ相変態させ、複合多芯構造のＮｂ３Ａｌ超伝導線材を作製する。
【０００７】
このような急熱急冷・変態法によって作製されるＮｂ３Ａｌ超伝導線材については、実用化に向けて特性のさらなる改善が急務とされている。
【０００８】
一つに、限界歪みの改善がある。現状、Ｎｂ３Ａｌ超伝導線材の損傷に至る限界歪みは実用Ｎｂ３Ｓｎ超伝導線材に比べて小さい。極細多芯構造を有する超伝導線材は、一般に、細線径が小さいほど限界歪みが向上する傾向にある。Ｎｂ３Ａｌ超伝導線材は、上記の通り、極細多芯構造を有するが、細線径は１００μｍ前後であり、限界歪みという観点からは必ずしも十分小さい値とはいえない。
【０００９】
また、上記急熱急冷・変態法によるＮｂ３Ａｌ超伝導線材の製造において、細線径を１００μｍ以下に縮小することは、Ａｌの硬度がＮｂの硬度に比べかなり低いことに起因するＮｂ／Ａｌ複合体の加工限界に加え、製造工程の大幅な増大を招くなどの理由からきわめて困難となっている。
【００１０】
もう一つには、安定化材と金属マトリクスとの接合性の改善がある。急熱急冷・変態法では、上記の通り、加熱温度が１９００℃以上の高温であるため、二次複合多芯線材の金属マトリクスはＮｂなどの高融点金属に限られており、安定化材として利用されているＣｕなどの良導電性材料は、融点が約１０００℃と低く、急加熱急冷却処理時に蒸発してしまう。
【００１１】
そこで、従来、急加熱急冷処理後に安定化材を形成する方法が数多く提案されているが、いずれも、Ｎｂ３Ａｌ超伝導線材の特性改善という見地に立つと、抜本的な解決策となってはいない。
【００１２】
たとえば、Ｎｂ（Ａｌ）過飽和固溶体の延性を利用し、急加熱急冷却処理後のＮｂ（Ａｌ）過飽和固溶体複合多芯線材の周りに機械的にＣｕシートを付着させる方法が提案されている（特許文献３）。しかしながら、この方法では、ＣｕとＮｂ（Ａｌ）過飽和固溶体複合多芯線材のＮｂマトリクスの表面との間に機械的および電気的に十分に良好な界面を得ることが困難であり、また、Ｎｂ３Ａｌ超伝導体部分の断面積が限られるため、大電流容量化が難しいという問題がある。
【００１３】
また、Ｎｂ／Ａｌ複合多芯前駆体線材の最外部ではなく、内部にＣｕやＡｇなどの安定化材を配置する内部安定化法が提案されている（特許文献４）。しかしながら、この方法では、安定化材比を増加させることが極めて困難である。それというのも、安定化材を内部に組み込むと、Ｎｂ３Ａｌ超伝導体部分が減少するからである。安定化材比０．３以上では、高い電流容量を有するＮｂ３Ａｌ超伝導線材を作製することは原理的に難しい。
【００１４】
この他、安定化方法として、Ｎｂ（Ａｌ）過飽和固溶体複合多芯線材のＮｂマトリクスの表面上にＣｕをイオンプレーティングし、ＮｂとＣｕとの間の機械的および電気的接合を改善させる方法が提案されている。しかしながら、この方法では、装置が複雑で、製造コストがかかり、また、上記方法と同様に、Ｎｂ３Ａｌ超伝導体部分の断面積が限られ、大電流容量化が難しい。
【００１５】
【特許文献１】特開平６−２８３０５９号公報
【特許文献２】特開平１０−１４４１６２号公報
【特許文献３】特開２０００−１１３７４８号公報
【特許文献４】特開２０００−２４３１５８号公報
【発明の開示】
【発明が解決しようとする課題】
【００１６】
本発明は、以上の通りの事情に鑑みてなされたものであり、限界歪みや安定化材と金属マトリクスとの接合性などの問題を解消し、Ｎｂ３Ａｌ細線の構造を工夫し、実用化に向けて特性が改善されたＮｂ３Ａｌ超伝導線材を製造する製造方法を提供することを課題としている。
【課題を解決するための手段】
【００１９】
本発明のＮｂ３Ａｌ超伝導線材の製造方法は、１９００℃より融点が高い高融点金属から形成された高融点金属マトリクス中にＮｂ（Ａｌ）過飽和固溶体の細線が多数本配置された多芯構造体の複数本を束ねて金属管内に配置した後、高融点マトリックスが破壊しない程度に伸線加工を行い、高融点金属マトリクスを構成する各セル中に同様な高融点金属マトリクスが形成された重複マトリクス構造を形成させる第一工程後、熱処理して、Ｎｂ（Ａｌ）過飽和固溶体をＮｂ３Ａｌ超伝導体に変態させることを特徴としている。
本発明のＮｂ３Ａｌ超伝導線材の製造方法は、１９００℃より融点が高い高融点金属から形成された高融点金属マトリクス中にＮｂ（Ａｌ）過飽和固溶体の細線が多数本配置された多芯構造体の複数本を束ねて金属管内に配置した後、高融点マトリックスが破壊しない程度に伸線加工を行い、高融点金属マトリクスを構成する各セル中に同様な高融点金属マトリクスが形成された重複マトリクス構造を形成させる第一工程と、重複マトリクス構造を有する線材の複数本を束ねて金属管内に配置した後、伸線加工して多重マトリックス構造を形成させる第二工程とを一回以上繰り返した後、熱処理して、Ｎｂ（Ａｌ）過飽和固溶体をＮｂ３Ａｌ超伝導体に変態させることを特徴としている。
【００２０】
本発明のＮｂ３Ａｌ超伝導線材の製造方法において、好ましくは、伸線加工の減面加工率を５０％以上とするとよい。
本発明のＮｂ３Ａｌ超伝導線材の製造方法において、好ましくは、熱処理温度を６００℃〜１０００℃とするとよい。
本発明のＮｂ３Ａｌ超伝導線材の製造方法において、好ましくは、高融点金属が、Ｎｂ、Ｔａまたはその合金であるとよい。
本発明のＮｂ３Ａｌ超伝導線材の製造方法において、好ましくは、金属管の内、最終伸線工程で用いる金属管が常温で導電性を有する良導電性金属から形成されているとよい。
本発明のＮｂ３Ａｌ超伝導線材の製造方法において、好ましくは、高融点金属マトリクスの内外皮をなす部分がＴａまたはその合金であるとよい。
本発明のＮｂ３Ａｌ超伝導線材の製造方法において、好ましくは、良導電性金属がＣｕ、Ａｇまたはその合金であるとよい。
本発明のＮｂ３Ａｌ超伝導線材の製造方法において、好ましくは、伸線加工をダイス引きにより行うとよい。
【発明の効果】
【００２１】
本発明によれば、超伝導細線中に微細なＴａなどの高融点金属が導入された新しい構造を有するＮｂ３Ａｌ超伝導線材が提供され、このＮｂ３Ａｌ超伝導線材では超伝導細線の強度が大幅に改善されるため、Ｎｂ３Ａｌ超伝導線材が損傷に至る限界歪みを大幅に改善することができる。
【００２２】
また、本発明によれば、限界歪みが大幅に改善されたＮｂ３Ａｌ超伝導線材を特殊な設備などを付加することなく製造することができる。
【００２３】
さらに、本発明によれば、高融点金属マトリクスを構成する各セル中に同様な高融点金属マトリクスが形成された重複マトリクス構造を有し、最小のセル中にＮｂ３Ａｌ細線が位置し、Ｎｂ３Ａｌ超伝導線材の外周に常温で導電性を有する良導電性金属層が形成された新しい構造を有するＮｂ３Ａｌ超伝導線材が提供される。このＮｂ３Ａｌ超伝導線材では、安定化材としての良導電性金属と高融点金属マトリクスとの間で良好な電気的および機械的界面が形成されるため、Ｎｂ３Ａｌ超伝導線材における安定化材と高融点金属マトリクスとの接合性が改善される。
【００２４】
さらにまた、本発明によれば、安定化材と高融点金属マトリクスとの接合性が改善されたＮｂ３Ａｌ超伝導線材を製造することができる。
【００２５】
したがって、本発明によれば、実用化に向けて特性が改善されたＮｂ３Ａｌ超伝導線材の製造方法が提供される。
【図面の簡単な説明】
【００２６】
【図１】本発明に関連する一実施例を示すＮｂ３Ａｌ超伝導線材の横断面を模式的に示した概略図である。
【図２】本発明に関連する一実施例を示すＮｂ３Ａｌ超伝導線材の製造方法の概要を示した流れ図である。
【図３】本発明の一実施例を示すＮｂ３Ａｌ超伝導線材の横断面を模式的に示した概略図である。
【図４】本発明の一実施例を示すＮｂ３Ａｌ超伝導線材の製造方法の概要を例示した工程図である。
【図５】実施例１で用いた急熱急冷装置の構成を模式的に示した概略図である。
【図６】ａ、ｂは、それぞれ、実施例１で得られたＮｂ３Ａｌ超伝導線材の断面像を示した図である。
【図７】曲げ治具にＮｂ３Ａｌ超伝導線材を挟み込んだ状態を示した図である。
【図８】ａは、歪み０．５２％が加えられたときの比較線材の長手方向縦断面像を示した図であり、ｂは、歪み０．８３％が加えられたときの実施例１で得られたＮｂ３Ａｌ超伝導線材の長手方向縦断面像を示した図を示した図である。
【図９】左図は実施例２で得られたＮｂ３Ａｌ超伝導線材Ｃの断面像を示した図であり、右図はその部分拡大図である。
【図１０】ａは、実施例２においてＮｂ（Ａｌ）過飽和固溶体複合多芯線材Ｂに曲げ歪みを加えたときの状態を示した図であり、ｂは、比較線材Ｄの状態を示した図である。
【図１１】実施例２で得られたＮｂ３Ａｌ超伝導線材Ｃと比較線材Ｄの臨界電流密度特性を示した図である。
【符号の説明】
【００２７】
１  Ｎｂ３Ａｌ超伝導線材
２  良導電性金属
３、３０  高融点金属
４  Ｎｂ３Ａｌ細線
１０  セル
２０  最小のセル
【発明を実施するための最良の形態】
【００２８】
本発明に関連する一実施例を示すＮｂ３Ａｌ超伝導線材は、金属マトリクス中にＮｂ３Ａｌ細線が多数本配置された多芯構造を有し、Ｎｂ３Ａｌ細線中に、Ｎｂ、Ａｌの両融点より融点が高く、かつＮｂ３Ａｌ細線の太さに比べ極細いファイバー状の高融点金属が、長手方向を線心方向に沿わせた状態で分散配置している構造を有するＮｂ３Ａｌ超伝導線材である。
【００２９】
具体的には、上記Ｎｂ３Ａｌ超伝導線材では、図１に示したように、横断面において、厚さ１００ｎｍ〜１μｍの高融点金属ファイバーが、Ｎｂ３Ａｌ細線中に、半径方向に１００ｎｍ〜２０μｍの範囲内の間隔で、また、周方向に連続的にまたは２０μｍの範囲内の間隔で分散配置している。高融点金属ファイバーは、横断面では面積は微小であるものの、ほぼ層状に存在し、また、Ｎｂ３Ａｌ超伝導線材の線心方向に連続的または断続的に分布している。つまり、Ｎｂ３Ａｌ超伝導線材では、高融点金属ファイバーによってＮｂ３Ａｌ細線が実効的に分割されており、Ｎｂ３Ａｌ細線に生じうる微細なクラックの発生および進展を抑制し、Ｎｂ３Ａｌ超伝導線材が損傷に至る限界歪みを大幅に改善させている。図１に示したＮｂ３Ａｌ超伝導線材では、Ｎｂ３Ａｌ細線は１９本であるが、Ｎｂ３Ａｌ細線の本数は十数本〜数百本程度とすることができる。
【００３０】
図１に例示されるような本発明に関連する一実施例を示すＮｂ３Ａｌ超伝導線材は、本発明に関連する一実施例を示すＮｂ３Ａｌ超伝導線材の製造方法によって製造することができ、本発明に関連する一実施例を示すＮｂ３Ａｌ超伝導線材の製造方法によれば、限界歪みの改善に加え、高い化学量論組成を有するＮｂ３Ａｌ超伝導相が得られ、より優れた超伝導特性を有するＮｂ３Ａｌ超伝導線材が実現される。
【００３１】
本発明に関連する一実施例を示すＮｂ３Ａｌ超伝導線材の製造方法では、Ｎｂシート、ＡｌシートおよびＮｂ、Ａｌの両融点より融点が高い高融点金属のシートを重ねて巻き、ジェリーロール複合材を得、ジェリーロール複合材を伸線加工して一次線材を得、一次線材の複数本を束ねて金属管内に配置した後、高融点金属がファイバー状に分散するように伸線加工し、次いで加熱してＮｂ（Ａｌ）過飽和固溶体を生成させた後、直ちに急冷却し、再度加熱してＮｂ（Ａｌ）過飽和固溶体をＮｂ３Ａｌ超伝導体に変態させる。
【００３２】
具体的には、図２に示したように、Ｎｂ、Ａｌおよび高融点金属のシートを重ねて巻き、ジェリーロール複合材を得、ジェリーロール複合材を伸線加工し、その複数本を束ね、金属マトリクスを構成する金属管内に挿入、配置し（スタッキング）、伸線加工した後、１９００℃以上かつ高融点金属の融点未満の温度に加熱し、Ｎｂ（Ａｌ）過飽和固溶体を生成させた後、直ちに急冷却し（急熱急冷処理）、再度６００℃〜１０００℃の温度に加熱してＮｂ（Ａｌ）過飽和固溶体をＮｂ３Ａｌ超伝導体に変態させる（追加熱処理）。
【００３３】
ＮｂおよびＡｌには、純Ｎｂ、純Ａｌまたは急熱急冷・変態法により形成されるＮｂ３Ａｌ超伝導体の超伝導特性を損なうことのない組成を有するＮｂ合金またはＡｌ合金を用いることができる。
【００３４】
高融点金属には、伸線加工が可能で、Ｎｂ、Ａｌの両融点より融点が高く、ＮｂとＡｌとを合金化させる際の熱処理温度においてもＮｂ３Ａｌ細線中にファイバー状に存在することのできる各種の金属または合金を採用することができる。具体的には、Ｔａまたはその合金が好適に例示され、Ｔａまたはその合金は、高融点材料であり、また、ＮｂおよびＡｌとの反応性が低い。したがって、１９００℃以上融点未満の高温からの急熱急冷処理においてもＮｂ３Ａｌ細線中でファイバー状を維持することができ、Ｎｂ／Ａｌの反応に与える影響が小さい。
【００３５】
上記のＮｂ、Ａｌおよび高融点金属は、所定の大きさおよび厚さのシートとして使用される。
【００３６】
ジェリーロール複合材を伸線加工して作製した一次線材の複数本を束ね、金属管内に配置し、高融点金属がファイバー状に分散するように伸線加工して作製した伸線加工後の複合多芯前駆体線材におけるＮｂとＡｌの体積比（Ｎｂ／Ａｌ）は、２．５〜３．５程度の範囲を好ましいものとして例示することができる。高融点金属の割合は、厳密には規定されないが、Ｎｂ３Ａｌ細線中において体積率で４０％以下とすることが好ましい。高融点金属の体積率が増加するにつれてＮｂ３Ａｌ細線中のＮｂ３Ａｌ超伝導体部が減少し、得られるＮｂ３Ａｌ超伝導線材の通電電流特性が低下するのを抑制するためである。また、複合多芯前駆体線材における高融点金属の形状およびサイズについてもファイバー状である限り厳密に規定されないが、直径または厚さは１００ｎｍ以上１μｍ以下であることが好ましい。直径または厚さが１００ｎｍ未満であると、急加熱急冷処理においてＮｂまたはＡｌと容易に反応してしまい、Ｎｂ３Ａｌ細線が変質し、１μｍを超えると、Ｎｂ３Ａｌ細線中におけるＮｂ３Ａｌ超伝導体部が著しく減少し、いずれの場合もＮｂ３Ａｌ超伝導線材の超伝導特性が低下する恐れがある。
【００３７】
複合多芯前駆体線材において、ファイバー状の高融点金属が、Ｎｂ３Ａｌ細線中に、半径方向に１００ｎｍ〜２０μｍの範囲内の間隔で、また、周方向に連続的にまたは２０μｍの範囲内の間隔で分散配置させるようにするのが好ましい。このようなファイバー状の高融点金属の分散配置が得られるように、前工程のジェリーロール複合材の作製に使用するＮｂ、Ａｌおよび高融点金属のシートの厚さなどの形状や伸線加工の条件などを適宜設定する。１００ｎｍ以上の間隔は、Ｎｂ３Ａｌ細線を実効的に分割することのできる距離であるとともに、Ｎｂ３Ａｌ細線に対する高融点金属の割合を抑えるのに有効となる。一方、２０μｍ超の間隔で高融点金属を導入することは、製造上難しいと考えられる。
【００３８】
Ｎｂ３Ａｌ超伝導線材の金属マトリクスは、一次線材の複数本が束ねられて内部に挿入、配置される金属管により形成されるが、金属管を形成する金属には、電気伝導度が高く、Ｎｂ３Ａｌ超伝導線材を安定化させることができる、常温で導電性を有する金属が適用可能である。具体的には、Ｎｂ、Ｔａ、Ｃｕ、Ａｇまたはそれらの合金を使用することができる。なお、後工程で１９００℃以上の高温に加熱する場合には、Ｎｂ、Ｔａまたはこれらの合金が例示される。一方、Ｎｂ３Ａｌ超伝導線材の製造は、たとえば、特開平９−２０４８２６号公報、特開平６−２６００４０号公報などに開示されているような全製造工程を１０００℃以下の温度での拡散反応により行うこともできる。この場合、金属管には、融点が約１０００℃のＣｕ、Ａｇまたはそれらの合金も使用可能である。ただし、拡散反応を利用するＮｂ３Ａｌ超伝導線材の製造では、化学両論組成の高いＮｂ３Ａｌ相を得るのが難しいという難点がある。
【００３９】
金属マトリクス比は、急熱急冷処理を施すまたは拡散反応を利用するいずれの場合にも、得られるＮｂ３Ａｌ超伝導線材の横断面において、Ｎｂ３Ａｌ細線の断面積に対して０．５〜２の割合となるよう調整することが好ましい。金属マトリクス比が０．５より小さいと伸線加工が困難となり、２を超えるとＮｂ３Ａｌ超伝導線材の電流密度が低下するために現実的でない。
【００４０】
急熱急冷処理は、複合多芯前駆体線材に対し、１９００℃以上高融点金属の融点未満の温度に加熱し、ＮｂとＡｌとを反応させてＮｂ（Ａｌ）過飽和固溶体を生成させた後、直ちに急冷却することにより行われる。急熱急冷処理後は、再度６００℃〜１０００℃で追加熱処理し、Ｎｂ（Ａｌ）固溶体をＮｂ３Ａｌ超伝導体に変態させる。
【００４１】
急熱急冷処理において加熱温度を１９００℃以上高融点金属の融点未満の温度とするのは、到達温度が１９００℃未満であると、Ｎｂ３Ａｌ相が直接生成してしまい、Ｎｂ（Ａｌ）固溶体が生成しないためである。高温で直接生成されたＮｂ３Ａｌ相は、結晶粒径が大きく、優れた超伝導特性を示さず、実用的でない。加熱温度が高融点金属の融点以上となると、高融点金属が融解してしまい、ファイバー状の高融点金属の上記の通りの分散配置が実現されない。追加熱処理の温度範囲を６００℃〜１０００℃とするのは、６００℃未満で変態させると、Ｎｂ３Ａｌ相の規則化が難しくなり、１０００℃を超える温度で熱処理すると、望ましくない相、たとえばＮｂ２Ａｌ相の生成が促進されて特性が劣化してしまうなどのためである。なお、上記の温度範囲は厳密に限定されるものではなく、誤差を含め、多少の増減は許容される。
【００４２】
追加熱処理後、本発明に関連する一実施例を示す、限界歪みが大幅に改善されたＮｂ３Ａｌ超伝導線材が得られる。
【００４３】
本発明の一実施例を示すＮｂ３Ａｌ超伝導線材は、Ｎｂ、Ａｌの両融点より融点が高い高融点金属から形成された高融点金属マトリクス中にＮｂ３Ａｌ細線が多数本配置された多芯構造を有し、高融点金属マトリクスを構成する各セル中に同様な高融点金属マトリクスが形成された重複マトリクス構造を有し、最小のセル中にＮｂ３Ａｌ細線が位置し、Ｎｂ３Ａｌ超伝導線材の外周に常温で導電性を有する良導電性金属層が形成されているＮｂ３Ａｌ超伝導線材である。
【００４４】
具体的には、上記Ｎｂ３Ａｌ超伝導線材は、図３に示したように、良導電性金属２の層の内側の領域が高融点金属３を介して複数のセル１０に区分され、各セル１０内が、高融点金属３０によりさらにセル状に多数に区切られた、あたかも各セル１０の中に、さらにセル２０が存在するような重複セル構造を有している。そして、最小のセル２０中にＮｂ３Ａｌ細線４が位置しているまたは最小のセル２０がＮｂ３Ａｌ細線４である。重複度合いを二重、三重、四重とすることに何ら困難性はない。Ｎｂ３Ａｌ超伝導線材１の直径が大きい場合は、重複度合いを多くし、１本のＮｂ３Ａｌ細線４自体の太さを太くすることなく、Ｎｂ３Ａｌ超伝導線材１を太くすることが可能である。
【００４５】
このようなＮｂ３Ａｌ超伝導線材１におけるＮｂ３Ａｌ細線４の直径（最大径）は、２０μｍ以下、たとえば１０μｍ程度と、従来に比べて大幅に縮小されたものとして実現することができる。Ｎｂ３Ａｌ細線４は、Ｎｂ３Ａｌ超伝導線材として機能する各種のものを採用することができる。好ましくは、Ｎｂ−２２〜２８ａｔ％Ａｌ程度の範囲の組成を有するもの、さらに好ましくは、化学量論組成であるＮｂ−２５ａｔ％Ａｌの組成にできるだけ近いものが例示される。具体的には、本発明に関連する一実施例を示すＮｂ３Ａｌ超伝導線材と同様な、Ｎｂ、Ａｌの両融点より融点が高く、かつＮｂ３Ａｌ細線の太さに比べ極細いファイバー状の高融点金属が、長手方向を線心方向に沿わせた状態で分散配置されたＮｂ３Ａｌ細線が例示される。
【００４６】
高融点金属３は、Ｎｂ３Ａｌ細線４を区分する役割を果たし、後述の製造工程を考慮して、伸線加工が可能で、急加熱急冷却処理においてＮｂ（Ａｌ）過飽和固溶体の反応に与える影響が小さい金属が好適である。そのような金属として、融点が１９００℃より高い高融点金属が例示され、具体的には、Ｎｂ、Ｔａまたはその合金が例示される。なお、セル１０を区分する高融点金属３とＮｂ３Ａｌ細線４を区分する高融点金属３０とは、同一でも相違してもよい。高融点金属３、３０のＮｂ３Ａｌ細線４に対する合計の体積比は、０．５〜２．０程度が例示される。加工上高融点金属の体積比を０．５以上とすることが好ましいが、体積比が２．０を超えると、Ｎｂ３Ａｌ細線４の割合が減少するため、電流密度が低下する。
【００４７】
良導電性金属２は、Ｎｂ３Ａｌ超伝導線材１において安定化材として機能するものであり、電気伝導性の高い金属またはその合金を用いることができる。具体的には、優れた導電性を持つＣｕ、Ａｇまたはその合金が例示される。Ｎｂ３Ａｌ超伝導線材１における良導電性金属２の体積比は高く設定することができる。良導電性金属２の体積比は、用途によって必要量が変化するため、明確に限定されるものではないが、良導電性金属２以外の部分に対する体積比として、０．３以上とすることができ、伸線加工上好ましい値として、たとえば０．５以上、より好適には０．７以上が例示される。なお、たとえば加速器用マグネットに用いる場合には、１．０以上とすることも可能である。良導電性金属２の良導電性金属２以外の部分に対する体積比の上限は、応用機器から要求される電流密度の仕様に応じて適宜設定することができる。良導電性金属２の体積比が大きくなると、その分Ｎｂ３Ａｌ超伝導線材１の電流容量が減少する。一応の目安として上限は２が例示される。
【００４８】
なお、Ｎｂ３Ａｌ超伝導線材１の径や所望の特性、さらに製造上の制約にもよるため一概には言えないが、セル１０は、直径が２０μｍ〜２００μｍ程度の大きさとすることができ、最小のセル２０の直径は２０μｍ以下とすることができる。また、セル１０は、高融点金属３によりたとえば１９〜１３０区画程度に、また、最小のセル２０は、高融点金属３０により１９〜３００区画程度に区切ることができる。この場合、Ｎｂ３Ａｌ細線４は、Ｎｂ３Ａｌ超伝導線材１中に３００〜３９０００本程度配置される。
【００４９】
また、Ｎｂ３Ａｌ超伝導線材１では、セル１０間の高融点金属３の平均厚さと最小のセル２０間の高融点金属３０の平均厚さとが異なり、高融点金属３より高融点金属３０の平均厚さが薄い。最小のセル２０間の高融点金属３０については、厚さを非常に薄くすることが可能であり、高融点金属３０を非常に薄くかつ高密度化することで、臨界電流密度の向上に関わる磁束のピンニングセンターとしての効果が期待される。そのような高融点金属３０の平均厚さ、特にＮｂ３Ａｌ細線４により形成されている場合の最小のセル２０の隔壁としての平均厚さは、２μｍ以下が例示される。
【００５０】
セル１０および最の小セル２０は、図３では、略円形に図示されているが、実際のＮｂ３Ａｌ超伝導線材１では、横断面形状は円形または略円形に限定されることなく、たとえば多角形状、星型形状またはそれらが崩れた形状などであってよい。一方、Ｎｂ３Ａｌ超伝導線材１の横断面形状は、円形または略円形状とすることが好適であるが、これに限定されない。
【００５１】
上記の通りの本発明の一実施例を示すＮｂ３Ａｌ超伝導線材は、たとえば臨界温度１７Ｋ以上のものとして実現される。
【００５２】
本発明の一実施例を示すＮｂ３Ａｌ超伝導線材は、本発明の一実施例を示すＮｂ３Ａｌ超伝導線材の製造方法によって製造することができる。本発明の一実施例を示すＮｂ３Ａｌ超伝導線材の製造方法では、Ｎｂ、Ａｌの両融点より融点が高い高融点金属から形成された高融点金属マトリクス中にＮｂ（Ａｌ）過飽和固溶体の細線が多数本配置された多芯構造体の複数本を束ねて金属管内に配置した後、高融点マトリックスが破壊しない程度に伸線加工を行い、高融点金属マトリクスを構成する各セル中に同様な高融点金属マトリクスが形成された重複マトリクス構造を形成させる第一工程と、重複マトリクス構造を有する線材の複数本を束ねて金属管内に配置した後、伸線加工して多重マトリックス構造を形成させる第二工程とを一回以上繰り返した後、または第二工程を行わずに熱処理して、Ｎｂ（Ａｌ）過飽和固溶体をＮｂ３Ａｌ超伝導体に変態させる。本発明の一実施例を示すＮｂ３Ａｌ超伝導線材の製造方法では、従来法において追加熱処理される状態のＮｂ（Ａｌ）過飽和固溶体複合多芯線材を再度束ねて伸線加工を施すのである。
【００５３】
出発材料としての高融点金属マトリクス中にＮｂ（Ａｌ）過飽和固溶体の細線が多数本配置された多芯構造体は、ジェリーロール法やロッドインチューブ法などの各種の方法を利用して作製することができる。好適には、図４に示したように、巻芯の周りにＮｂおよびＡｌのシートを重ねて巻き、巻き上がったものの周りに、後に細線間の隔壁として機能する高融点金属のシートを巻き付け、ジェリーロール複合材を構成し、ジェリーロール複合材を伸線加工し、伸線加工後の線材の複数本を高融点金属製の高融点金属管内に挿入、配置して伸線加工した後、１９００℃以上高融点金属の融点未満の温度に加熱し、直ちに急冷却したＮｂ（Ａｌ）過飽和固溶体複合多芯線材などを用いることができる。なお、ジェリーロール法は、加工度が比較的小さくても、最終的なＮｂとＡｌとの拡散対のサイズを５００ｎｍ程度に微細化することができるため、実用的に適している。
【００５４】
高融点金属管を形成する金属は、Ｎｂ、Ｔａまたはその合金であることが好ましい。特にＴａまたはその合金は、急熱急冷処理に冷媒として使用される液体金属Ｇａとの反応性が低く、伸線加工に望ましくない化合物相の生成を抑制することができる。この場合、高融点金属マトリクスの内、外皮をなす部分がＴａまたはその合金から形成される。
【００５５】
巻芯には、高融点金属や高融点金属で敷居したＣｕなどの線材を用いることができる。また、ジェリーロール複合材を断面六角形状に加工しておくと、スタックして伸線加工する際にジェリーロール複合材の配置ずれを抑えるのに効果的である。ずれを抑えることができれば、高融点金属管内に挿入、配置したジェリーロール複合材毎の加工度が均一化し、伸線時の断線リスクを減らすことができ、設計形状を維持することもできる。なお、ジェリーロール複合材は、断面丸形状としても、スタックして伸線加工する際に、線材が加工中に密着し、自然な配置により六角形状に近づいていくため、断面六角形状への加工は必須のものではない。
【００５６】
Ｎｂ（Ａｌ）過飽和固溶体芯の組成については、ＮｂへのＡｌの固溶量を２２〜２８ａｔ％程度の範囲にすることが好ましく、Ａｌの固溶量を化学量論組成の２５ａｔ％に可能な限り近づけることがより好ましい。Ｎｂ（Ａｌ）過飽和固溶体複合多芯線材の芯数、スタック数などについては、再スタックにおけるＮｂ（Ａｌ）過飽和固溶体の加工限界が減面加工率で９９．９％以下程度であることを目安とし、最終的なＮｂ３Ａｌ超伝導線材に含まれるＮｂ３Ａｌ細線の直径が２０μｍ以下となるように、適宜設定することができる。
【００５７】
高融点金属マトリクスとしての高融点金属は、１９００℃以上高融点金属の融点未満の温度に加熱する急熱急冷処理を考慮し、適当な金属を選択することができる。好ましくは、Ｎｂ、Ｔａまたはその合金が例示される。
【００５８】
上記Ｎｂ（Ａｌ）過飽和固溶体複合多芯線材の複数本を所定の内外径を有する良導電性金属管内に束ねて挿入、配置し、減面加工率５０％以上の伸線加工を施す。良導電性金属管を形成する良導電性金属としては、上記の通り、Ｃｕ、Ａｇまたはその合金が好ましい。良導電性金属管は、Ｎｂ３Ａｌ超伝導線材の製造に用いられる金属管の内、最終伸線工程で用いる金属管として適用される。良導電性金属管に挿入する線材には、Ｎｂ（Ａｌ）過飽和固溶体複合多芯線材のみでなく、良導電性金属線材を含めることもできる。良導電性金属の厚さを増加させることおよび良導電性金属線材の本数を増やすことにより、安定化材比、すなわち、良導電性金属以外の部分に対する良導電性金属の体積比を容易に増加させることができる。
【００５９】
減面加工率５０％以上の伸線加工によって、Ｎｂ３Ａｌ細線径のさらなる微細化が図れるとともに、良導電性金属管の内壁と高融点マトリクスの表面との接合性を高めることができる。なお、伸線加工の手法はいずれも特に限定されるものではないが、等方的に線材表面に変形圧力を加えることができ、また、伸線加工中に良導電性金属管の内壁と高融点マトリクスの表面との接合性を効果的に改善させることができるとの観点から、ダイス引き（ダイス伸線加工）により行うことが好ましい。ダイス引きは、大きな引抜力で伸線加工を行うため、伸線加工を阻害しないように、Ｎｂ（Ａｌ）過飽和固溶体複合多芯線材の表面の異物を十分除去しておくことが必要である。
【００６０】
５０％以上の減面加工率とは、Ｎｂ（Ａｌ）過飽和固溶体に加えられる加工率であるが、もし減面加工率が９５％以上であっても、特性を劣化させることなく優れた超伝導特性を維持することができる。
【００６１】
熱処理は、本発明に関連する一実施例を示すＮｂ３Ａｌ超伝導線材において採用することのできる追加熱処理と同等のものとして行うことができる。６００℃〜１０００℃に加熱し、Ｎｂ（Ａｌ）過飽和固溶体をＮｂ３Ａｌ超伝導体に変態させる。６００℃未満で変態させるとＮｂ３Ａｌ相の規則化が難しくなり、１０００℃を超えると、Ｃｕが溶融し、また、望ましくない相、たとえばＮｂ２Ａｌ相などの生成が促進され、超伝導特性が劣化するなどの問題が生じる。一方、熱処理の温度範囲は、上記の範囲に厳密に限定されることはなく、誤差を含め、多少の増減は許容される。
【００６２】
熱処理後、良導電性金属と高融点金属マトリクスとの間の機械的および電気的接合性が良好なＮｂ３Ａｌ超伝導線材が得られる。
【００６３】
また、本発明の一実施例を示すＮｂ３Ａｌ超伝導線材によれば、Ｎｂ（Ａｌ）過飽和固溶体複合多芯線材の複数本を再スタックして伸線加工を行うことができるため、Ｎｂ３Ａｌ超伝導線材における超伝導断面積を任意かつ容易に増加させることができ、Ｎｂ３Ａｌ超伝導線材の大電流容量化が可能となる。
【００６４】
さらに、上記再スタックおよび伸線加工により、Ｎｂ３Ａｌ細線径が縮小し、磁気的不安定性の問題も改善されたＮｂ３Ａｌ超伝導線材が得られる。
【００６５】
加えて、伸線加工をダイス引きにより行う場合には、寸法精度を向上させることができ、これまでＮｂ３Ａｌ超伝導線材に指摘されていた問題をほぼすべて解決することができる。
【００６６】
以下、実施例を示し、本発明のＮｂ３Ａｌ超伝導線材とその製造方法についてさらに詳しく説明する。
【実施例１】
【００６７】
図２に示したＮｂ３Ａｌ超伝導線材の製造方法にしたがってＮｂ３Ａｌ超伝導線材を製造した。厚さ９０μｍで所定の幅と長さを有するＮｂシート、厚さ３０μｍで所定の幅と長さを有するＡｌシートおよび厚さ９０μｍで所定の幅と長さを有するＴａのシートを重ね、直径３．０ｍｍのＮｂ巻芯を中心にしてジェリーロール状に巻いてジェリーロール積層複合体を作製した。このとき、ＮｂシートとＡｌシートとの体積比（Ｎｂ／Ａｌ）は、３とした。なお、ＮｂおよびＡｌの体積率を増やすため、Ｎｂシート、Ａｌシートを交互に６層積層した後、Ｔａシート１枚を重ね、総積層数を７層とした。
【００６８】
作製したジェリーロール積層複合体を所定の長さおよび内外径を有するＮｂ管内に挿入、配置し、このＮｂ管を所定の長さおよび内外径を有するＣｕ管内に挿入、配置した後、押出加工、ダイス伸線などを施し、次いで外皮であるＣｕを除去してＴａ／Ｎｂ／Ａｌジェリーロール単芯線を作製した。
【００６９】
１本のＮｂダミー線を中心にして、８４本のＴａ／Ｎｂ／Ａｌジェリーロール単芯線を束ね、所定の長さおよび内外径を有するＮｂ管内に挿入、配置した。Ｔａ／Ｎｂ／Ａｌジェリーロール単芯線が挿入、配置されたＮｂ管を、所定の長さおよび内外径を有するＣｕ−Ｎｉ管内に挿入、配置し、多芯ビレットを作製した。
【００７０】
作製した多芯ビレットに押出加工、ダイス伸線などを施した後、外皮であるＣｕ−Ｎｉを除去し、金属マトリクスとしてのＮｂマトリクスの中に多数本のＴａ／Ｎｂ／Ａｌ細線が配置された外径１ｍｍの複合多芯前駆体線を作製した。
【００７１】
作製した複合多芯前駆体線を、図５に示した急熱急冷装置を用い、約０．３ｍ／ｓの速度で連続的に巻き取りながら、自己通電加熱により１９００℃以上Ｔａの融点未満の高温に加熱し、１秒以内で直ちに電極を兼ねた液体金属Ｇａ浴中に突入させて急冷した。ＮｂとＡｌとを反応させ、Ｎｂ（Ａｌ）過飽和固溶体を生成させた。このとき、高融点金属であるＴａは、細線中にファイバー状の形態を変えることなく残存する。
【００７２】
このＮｂ（Ａｌ）過飽和固溶体を有する複合多芯前駆体線材に対し、８００℃で１０時間保持の条件で追加熱処理を行い、Ｎｂ（Ａｌ）固溶体をＮｂ３Ａｌ超伝導体に変態させ、Ｎｂ３Ａｌ超伝導線材を得た。表１に得られたＮｂ３Ａｌ超伝導線材の主な諸元を示した。また、図６（ａ）（ｂ）中の細線内に黒い点として散見されるのがＴａファイバーの端面である。
得られたＮｂ３Ａｌ超伝導線材については、臨界磁場約２０Ｔの超伝導特性が得られた。
【００７３】
【表１】
0005598825.tif 000002
【００７４】
得られたＮｂ３Ａｌ超伝導線材を曲線状の隙間を有する冶具に挟み込み、室温において曲げ歪みを加え、Ｎｂ３Ａｌ超伝導線材の耐歪み特性、すなわち、どの程度の歪みに耐えられるかを調べた。
【００７５】
曲線状の隙間の曲率半径は６〜１０ｃｍであり、曲げ歪みは以下の通り定義される。
【００７６】
曲げ歪み（％）＝線材半径／（線材半径＋曲率半径）×１００  （１）
【００７７】
図７にＮｂ３Ａｌ超伝導線材を挟み込んだ様子を示す。分散配置されたＴａファイバーの効果を調べるために、Ｔａファイバーを含まないＮｂ３Ａｌ超伝導線材を比較線材として用意した。比較線材は、Ｔａシートをジェリーロール単芯線に含まない点を除いて上記と同様の工程で製造されたものである。比較線材の諸元を表２に示す。
【００７８】
【表２】
0005598825.tif 000003
【００７９】
図８（ｂ）に示した実施例１で得られたＮｂ３Ａｌ超伝導線材には、Ｎｂ３Ａｌ細線の内部に線心方向に多数の筋が確認された。この筋は導入されたＴａファイバーである。また、図８（ａ）（ｂ）の対比から明らかであるように、比較線材（図８（ａ））では、０．５２％の歪みにおいて明らかに亀裂が生じているのに対し、実施例１で得られたＮｂ３Ａｌ超伝導線材には、０．８３％の歪みが加えられたにも関わらす、内部に亀裂は全く確認されなかった。
【００８０】
Ｎｂ３Ａｌ細線内部にＴａファイバーを分散配置させることによって、Ｎｂ３Ａｌ細線内部の亀裂の発生が抑制され、Ｎｂ３Ａｌ超伝導線材が損傷する限界歪みが大幅に改善される。
【実施例２】
【００８１】
線径０．８ｍｍ、細線径６３．２μｍ、細線数６６本、高融点金属マトリクス（（Ｎｂ（隔壁として）＋Ｔａ（外皮として））比１．６５４の諸元をもつＮｂ（Ａｌ）過飽和固溶体複合多芯線材Ａを用意した。線材Ａ５４本を同サイズの１本の銅線を中心にして束ね、内径６．９ｍｍ、外径９ｍｍの銅パイプに挿入、配置して複合体とし、複合体に対して、超硬ダイスにより１リダクションにつき約１５％の減面加工率で伸線加工を施した。最終的に、外径１ｍｍ、細線数３５６４本、細線径約１０μｍ、高融点金属マトリクス比１．６５４、Ｃｕ比０．８８のＮｂ（Ａｌ）過飽和固溶体複合多芯線材Ｂが得られた。伸線加工により、Ｎｂ（Ａｌ）過飽和固溶体には９５％以上の減面加工が施された。
【００８２】
その後、８００℃で１０時間保持し、Ｎｂ（Ａｌ）過飽和固溶体を変態させ、Ｎｂ３Ａｌ超伝導線材Ｃを得た。
【００８３】
図９から確認されるように、Ｎｂ３Ａｌ超伝導線材Ｃは、外皮をＣｕとし、内部がＴａで複数の小領域に区切られていたセル状構造を有している。また、個々のセルの拡大図から、Ｎｂ３Ａｌ超伝導線材Ｃは、Ｎｂで細分化された重複セル構造を有していることがわかる。最小のセルを形成しているＮｂ３Ａｌ細線のサイズは径の１０μｍ前後と、２０μｍよりも大幅に小さい。
【００８４】
安定化材としてのＣｕ外皮と高融点金属マトリクスとの間の接合性を確認するために、Ｎｂ（Ａｌ）過飽和固溶体複合多芯線材Ｂを室温において９０°以上に曲げ、Ｃｕ外皮が高融点金属マトリクスから剥離するかどうか調べた。比較のために、特開２０００−１１３７４８号公報に開示されている方法により作製された、Ｃｕクラッド線材（相変態前の状態）を比較線材Ｄとして用意した。比較線材Ｄの諸元は、厚さ０．８ｍｍ、幅１．８ｍｍ、細線径７５．５μｍ、細線数１３２本、マトリクス比０．８、Ｃｕ比０．３９である。図１０（ａ）（ｂ）に示したように、比較線材Ｄには約３５％の曲げ歪みが加わっており、Ｃｕが破損し、Ｃｕがマトリクスから剥離している。一方、Ｎｂ（Ａｌ）過飽和固溶体複合多芯線材Ｂは、約５０％の曲げ歪みが加わっているにも関わらず、Ｃｕの剥離や破損は見られず、接合性が改善されていることが確認される。なお、曲げ歪みは上記式（１）で定義される。
【００８５】
次に、実施例２で得られたＮｂ３Ａｌ超伝導線材ＣのＮｂ３Ａｌ相当たりの臨界電流密度特性を測定した。図１１にその結果を示す。図１１には、比較線材Ｄの相変態熱処理後の臨界電流密度特性を併せて示した。実施例２で得られたＮｂ３Ａｌ超伝導線材Ｃは、臨界電流密度特性に優れている。また、通電電流値をＮｂ３Ａｌ超伝導体部の総面積で除したＮｂ３Ａｌ超伝導体部当たりの臨界電流密度は、４．２Ｋの温度、１５Ｔの磁場中で、１０００Ａ／ｍｍ２以上であった。このことから、９５％以上のＮｂ（Ａｌ）過飽和固溶体の減面加工によっても優れた臨界電流密度特性が維持されることが確認された。
【００８６】
また、比較線材Ｄでは、１２Ｔ以下の磁界下でしばしば磁気的不安定性を誘発したが、実施例２で得られたＮｂ３Ａｌ超伝導線材Ｃでは、磁気的不安定が生じることなく、良好に測定することができた。実施例２で得られたＮｂ３Ａｌ超伝導線材Ｃでは、磁気的不安定性が抑制されることも確認された。
【００８７】
なお、Ｎｂ（Ａｌ）過飽和固溶体複合多芯線材Ｂの作製に際し、線径が１．１３ｍｍのところでＣｕ外皮にひびが発生することがあった。このときの線材のＣｕ比は０．１９３であり、Ｃｕ比が少ないために伸線加工中に表面に割れが生じたと考えられる。その後の試作の結果、Ｃｕなどの良導電性金属の比が０．３以上において良好な伸線加工が可能となることがわかった。
【実施例３】
【００８８】
実施例１で作製した、高融点金属であるＴａが細線中にファイバー状に残存したＮｂ（Ａｌ）過飽和固溶体線材（線径１．０１ｍｍ）の表面の不純物相を十分除去した後、この線材３６本を同サイズの１本の銅線を中心にして束ね、内径７．４ｍｍ、外径９．３ｍｍのＣｕパイプに挿入、配置して複合体とし、この複合体に対して、超硬ダイスにより１リダクションにつき約１５％の減面加工率でダイス伸線加工を施した。最終的に外径１．０ｍｍ、細線数３０２４本、細線径約１５μｍ、高融点金属マトリクス比０．８、Ｃｕ比０．９のＮｂ（Ａｌ）過飽和固溶体複合多芯線材が得られた。その後、８００℃で１０時間保持し、Ｎｂ（Ａｌ）過飽和固溶体を変態させてＮｂ３Ａｌ超伝導線材が得られた。
得られたＮｂ３Ａｌ超伝導線材については、臨界磁場約２０Ｔの超伝導特性が得られた。
【産業上の利用可能性】
【００８９】
Ｎｂ３Ａｌ超伝導線材の信頼性を高めることができるため、線材が強力な電磁力を受ける核融合実験炉用マグネット、ＮＭＲマグネット、高エネルギー粒子加速器マグネット等の大型マグネットの信頼性および安全性を高めることができる。また、長寿命のマグネットを実現することができ、経費削減が見込まれる。さらに、複雑な形状のケーブリングも可能となり、応用範囲が広く、たとえば加速器用マグネットに使用されるようなラザフォードタイプのケーブルなどに特に適する。
【図１】
0005598825.tif 000004
【図２】
0005598825.tif 000005
【図３】
0005598825.tif 000006
【図４】
0005598825.tif 000007
【図５】
0005598825.tif 000008
【図６】
0005598825.tif 000009
【図７】
0005598825.tif 000010
【図８】
0005598825.tif 000011
【図９】
0005598825.tif 000012
【図１０】
0005598825.tif 000013
【図１１】
0005598825.tif 000014